ДЕТАЛЬ ИЗ КЕРАМИЧЕСКОГО МАТЕРИАЛА С ОСНОВАНИЕМ И ТОНКОЙ ПЕРЕГОРОДКОЙ

1. Деталь (10) из керамического материала, содержащая часть, образующую основание (11), и часть, образующую тонкую перегородку (13), отличающаяся тем, что основание (11) выполнено из керамического материала с низкой пористостью, а тонкая перегородка (13) получена спеканием керамического порошка и содержит оболочку (13E) и сердцевину (13N), причем сердцевина находится внутри оболочки и пористость сердцевины больше пористости основания, увеличиваясь с удалением от основания.
2. Деталь по предыдущему пункту, основание (11) которой получено спеканием керамического порошка.
3. Деталь по одному из пп. 1 и 2, причем пористость материала, образующего основание (11), меньше 3%.
4. Деталь по одному из пп. 1 и 2, в которой пористость сердцевины (13N) превышает 5%, предпочтительно составляет между 10 и 50%.
5. Деталь по одному из пп. 1 и 2, в которой сердцевина (13N) содержит пористый материал, образованный из керамических зерен, соединенных частичным спеканием.
6. Деталь по одному из пп. 1 и 2, в которой сердцевина (13N) содержит полости, разделенные стенками, причем материал, из которого образованы стенки, имеет пористость менее 3%.
7. Деталь по одному из пп. 1 и 2, в которой сердцевина (13N) имеет части с разными полостями, в частности, размер которых увеличивается с удалением от основания.
8. Деталь по одному из пп. 1 и 2, содержащая пяту (15) в продолжение тонкой перегородки (13), причем пористость пяты меньше, чем пористость материала, из которого образована сердцевина.
9. Деталь по одному из пп. 1 и 2, образующую лопатку турбомашины, основание которой образует ножку лопатки, а стенка образует перо, возможно с пятой, пористость которой меньше пористости сердцевины.
10. Способ изготовления детали по одному из пп. 1-9, включающий в себя этап формирования тонкой перегородки (13), используя емкость (6) для спекания, содержащую порошок, в который помещают основание (11) на одном уровне в начале этапа, и включающий в себя селективное спекание порошка последовательными слоями с помощью лазерного луча или пучка электронов, причем последовательные слои получают, постепенно опуская деталь в емкость (6) для спекания.
11. Способ по предыдущему пункту, включающий в себя получение основания отдельно, путем спекания порошка, а затем формирование тонкой перегородки путем осаждения последовательных слоев керамического порошка и их соединения спеканием слоя.